(57)【要約】      （修正有）【課題】レーザマーキング加工でバーコードを鮮明に形成することができ、加熱されてもバーコードが欠損しにくいＰＴＰ用の包装シートを提供する。【解決手段】基材であるアルミニウム箔２２と、アルミニウム箔２２の一方の面を覆う下地層２４と、下地層２４の表面を覆う耐熱コート層２６を備える。耐熱コート層２６の表面に設けた情報表示用の層であって、前記耐熱コート層と同等の耐熱性を有し、特定の領域がレーザマーキング加工されバーコード３０を表示する耐熱インキ層２８を備える。アルミニウム箔２２の他方の面を覆うヒートシール層３２を備える。耐熱インキ層２８の側の面が加熱されることによってヒートシール層３２が相手方の容器シートに熱接着され、容器シートに形成された収容部の開口を閉鎖する。【選択図】図１
2014012538.tif 000002
【特許請求の範囲】
【請求項１】
基材であるアルミニウム箔と、
前記アルミニウム箔の一方の面を覆う下地層と、
前記下地層の表面を覆う耐熱コート層と、
前記耐熱コート層の表面に設けた情報表示用の層であって、前記耐熱コート層と同等の耐熱性を有し、特定の領域がレーザマーキング加工されバーコードを表示する耐熱インキ層と、
前記アルミニウム箔の他方の面を覆うヒートシール層とを備え、
前記耐熱インキ層側の面が加熱されることによって前記ヒートシール層が相手方の容器シートに熱接着され、前記容器シートに形成された収容部の開口を閉鎖することを特徴とするＰＴＰ用の包装シート。
【請求項２】
前記下地層及び前記耐熱インキ層は、一方に白色系の顔料が、他方に黒色系の顔料が配合され、
前記耐熱コート層が透明又は半透明である請求項１記載のＰＴＰ用の包装シート。
【請求項３】
前記耐熱コート層及び耐熱インキ層は、主剤がエポキシ系樹脂、ニトロセルロース、又はアクリル系樹脂である請求項１又は２記載のＰＴＰ用の包装シート。
【請求項４】
前記耐熱コート層及び耐熱インキ層は、互いの主剤の組み合わせが、エポキシ系樹脂同士、ニトロセルロース同士、アクリル系樹脂同士、又はニトロセルロース及びアクリル系樹脂の組み合わせのいずれかである請求項３記載のＰＴＰ用の包装シート。
【請求項５】
前記耐熱インキ層の前記バーコードの領域と前記下地層との間に、前記耐熱コート層と同等の耐熱性を有する透明又は半透明の補助下地層が設けられている請求項１乃至４のいずれか記載のＰＴＰ用の包装シート。
【請求項６】
前記耐熱インキ層を貫通し、前記下地層は貫通しない範囲で、レーザマーキング加工が施された請求項１乃至５のいずれか記載のＰＴＰ用の包装シート。
【発明の詳細な説明】
【技術分野】
【０００１】
この発明は、収容部が形成された容器シートに熱接着され、錠剤やカプセル等を入れた収容部を閉鎖するＰＴＰ用の包装シートに関する。
【背景技術】
【０００２】
ＰＴＰ（press through package）は、図５に示すＰＴＰ１０のように、樹脂製の容器シート１２に形成された収容部１２ａ内に小形の錠剤１４等を入れ、包装シート１６を容器シート１２の平面部１２ｂに貼りつけ、収容部１２ａの開口を閉鎖する包装形態である。この種の包装形態は、従来から薬用の錠剤やカプセル等の包装に広く用いられ、包装シート１２には、必要に応じて錠剤等の商品名や識別番号等の文字、バーコード、装飾用の絵柄等の各種情報が表示される。
【０００３】
包装シート１６の基材は、例えばアルミニウム箔が使用される。アルミニウム箔を用いた包装シート１６は、開封するとき、収容部１２ａ内の錠剤１４を収容部１２ａの外側から包装シート１６内面側へ強く押し付け、包装シート１６を突き破って取り出すタイプのＰＴＰ１０に適している。また、包装シート１６を容器シート１２に貼り付ける場合、包装シート１６の一方の面に設けたヒートシール層を容器シート１２の平面部１２ｂに当接させ、包装シート１６の他方の面に設けた耐熱コート層の側から加熱し、ヒートシール層を平面部１２ｂに溶着させる方法が用いられる。
【０００４】
従来、アルミニウム箔を基材とするＰＴＰ用の包装シートとして、特許文献１に開示されているように、アルミニウム箔等の基材層の一方の面を覆う下地層と、この下地層の上面に形成されたバーコード印刷層と、基材層の他方の面を覆う熱接着層を備えた包装体がある。下地層は、ニトロセルロース等のマトリックス樹脂に樹脂ビーズ等を混合させたものであり、バーコード印刷層は、酢酸ビニル樹脂、塩化ビニル樹脂等のバインダ樹脂にインキが配合されたものである。この包装体はバーコード印刷層を最外層とし、少ない層構成でバーコードの後印刷を可能にしたものであり、さらに、下地層を白色顔料と樹脂ビーズを含む構成にしたり、基材層上に白色の着色層を設ける構成にしたりすることで、読み取り精度を向上させている。
【先行技術文献】
【特許文献】
【０００５】
【特許文献１】特開２０１１−５８３８号公報
【発明の概要】
【発明が解決しようとする課題】
【０００６】
特許文献１の包装体は、図５のようにＰＴＰ１０の容器シート１２に熱接着層を接着させる場合、下地層上にバーコード印刷層を形成した後、バーコード印刷層の側を加熱して熱接着層する。しかし、バーコード印刷層の素材の選択や加熱の条件設定によっては、バーコード印刷層が部分的に欠損又は変形（インキ流れ等）して、バーコードリーダで読み取りにくくなるという問題があった。
【０００７】
また、従来のレーザマーキングによるバーコード印刷では、品質が安定せず、明瞭なバーコードが形成されなかったり、アルミニウム箔にレーザが到達して、アルミニウム箔を酸化させて、密封性を阻害する原因になったりした。
【０００８】
この発明は上記背景技術に鑑みて成されたものであり、レーザマーキング加工で鮮明にバーコードを形成することができ、加熱されてもバーコードが欠損しにくいＰＴＰ用の包装シートを提供することを目的とする。
【課題を解決するための手段】
【０００９】
この発明は、基材であるアルミニウム箔と、前記アルミニウム箔の一方の面を覆う下地層と、前記下地層の表面を覆う耐熱コート層と、前記耐熱コート層の表面に設けた情報表示用の層であって、前記耐熱コート層と同等の耐熱性を有し、特定の部分がレーザマーキング加工されバーコードを表示する耐熱インキ層と、前記アルミニウム箔の他方の面を覆うヒートシール層とを備え、前記耐熱インキ層側の面が加熱されることによって前記ヒートシール層が相手方の容器シートに熱接着され、前記容器シートに形成された収容部の開口を閉鎖するＰＴＰ用の包装シートである。
【００１０】
前記下地層及び前記耐熱インキ層は、例えば、一方に白色系の顔料が、他方に黒色系の顔料が配合され、前記耐熱コート層が透明又は半透明である。また、前記耐熱コート層及び耐熱インキ層は、主剤がエポキシ系樹脂、ニトロセルロース、又はアクリル系樹脂である。さらに、前記耐熱コート層及び耐熱インキ層は、互いの主剤の組み合わせが、エポキシ系樹脂同士、ニトロセルロース同士、アクリル系樹脂同士、又はニトロセルロース及びアクリル系樹脂の組み合わせのいずれかであることが好ましい。
【００１１】
また、前記耐熱インキ層の前記バーコードの領域と前記下地層との間に、前記耐熱コート層と同等の耐熱性を有する透明又は半透明の補助下地層が設けられていてもよい。
【００１２】
前記耐熱インキ層を貫通し、前記下地層は貫通しない範囲で、バーコードやその他の図形文字等がレーザマーキング加工により施されたＰＴＰ用の包装シートである。
【発明の効果】
【００１３】
この発明のＰＴＰ用の包装シートは、耐熱インキ層による表示が最外層にあるので、視認性のよいバーコードを形成することができる。しかも、レーザマーキング加工によって容易にバーコードが形成できるので、例えば、製品出荷の直前にバーコードを形成する工程を設け、製品名やロットナンバーのほか、出荷日時などの情報も盛り込むことが可能である。
【００１４】
また、耐熱コート層と同等の優れた耐熱性を有する耐熱インキ層が使用されているので、ヒートシール層を容器シートに熱接着する際、耐熱インキ層が直接加熱されてもインキ流れ等の不良が発生しにくい。特に、耐熱コート層及び耐熱インキ層の素材を特定の組み合わせにすれば、層同士の密着性をより強固にすることができる。
【００１５】
また、アルミニウム箔と耐熱コート層との間に下地層が設けられ、下地層、耐熱コート層及び耐熱インキ層の色の組み合わせを適宜調整することによって、バーコードリーダによるバーコードの読み取り精度を確保しつつ、デザイン性を向上させることができる。
【図面の簡単な説明】
【００１６】
【図１】この発明のＰＴＰ用の包装シートの第一実施形態を示す断面図である。
【図２】図１の包装シートにバーコードを形成するレーザマーキング加工を説明する拡大断面図（ａ）〜（ｄ）である。
【図３】この発明のＰＴＰ用の包装シートの第二実施形態を示す断面図である。
【図４】図３の包装シートにバーコードを形成するレーザマーキング加工を説明する拡大断面図（ａ）〜（ｃ）である。
【図５】ＰＴＰの基本構成を説明する断面図である。
【発明を実施するための形態】
【００１７】
以下、この発明のＰＴＰ用の包装シートの第一実施形態について、図１、図２に基づいて説明する。この実施形態の包装シート２０は、図５に示すＰＴＰ１０において、従来の包装用シート１６に代えて使用される包装シートである。
【００１８】
包装シート２０は、基材がアルミニウム箔２２であり、アルミニウム箔２２の一方の面に、下地層２４、耐熱コート層２６、耐熱インキ層２８が順番に積層され、耐熱インキ層２８の特定の領域をレーザマーキング加工することにより、バーコード３０が形成されている。また、アルミニウム箔２２の他方の面は、ヒートシール層３２で覆われている。
【００１９】
アルミニウム箔２２は、容器シート１２に収容された錠剤等の固形物１４を取り出すときに破れやすいように、10〜30μｍ程度の厚さの硬質又は軟質のアルミニウム箔が使用されている。また一般に、アルミニウム箔には、一方の面が光沢面（鏡面）で他方が艶消面（マット面）になっているタイプ、両面とも光沢面（鏡面）になっているタイプ、両面とも艶消面（マット面）になっているタイプの３タイプがあるが、ここでは、一方の面が光沢面、他方の面が艶消面になっているタイプが選択されている。
【００２０】
下地層２４は、アルミニウム箔２２の光沢面を覆い、アルミニウム箔２２が外に露出しないようにする層であり、アルミとの密着性がよく、優れた耐腐食性を有し、レーザマーキング加工で削れにくい素材であることが好ましい。例えば、ポリオレフィン樹脂等の主剤にメラミン樹脂等の硬化剤や顔料等を混合したものが適している。また、下地層２４は、バーコード３０のバー部３０ａ、又は背景部３０ｂとなる層である。この包装シート２０の場合、後述する耐熱インキ層２８（黒色系）がバー部３０ａとなり、下地層２４が背景部３０ｂとなるので、バー部３０ａを際立たせるため、下地層２４には白色系の顔料が配合されている。
【００２１】
下地層２４を覆う耐熱コート層２６は、包装シート２０が容器シート１２に熱接着される際に加熱されるので、所定の耐熱性が求められる。例えば、１９０〜２３０℃のヒートシールバーで3kg/cm２、２secの加圧を行ったときに、表面状態に変色、炭化、粘り等の変化が生じない等の耐熱性が求められる場合、耐熱コート層２６は、主剤がエポキシ系樹脂、ニトロセルロース、又はアクリル系樹脂で、硬化剤としてメラミン等のアミノ系樹脂が混合されたものが好適である。色は、透明又は半透明である。
【００２２】
耐熱コート層２６の表面には耐熱インキ層２８が設けられ、商品名や識別番号等の文字、装飾用の絵柄、バーコード３０等の情報を表示する。耐熱インキ層２８は、主剤がエポキシ系樹脂、ニトロセルロース、又はアクリル系樹脂で、硬化剤としてメラミン等のアミノ系樹脂が混合された構成であり、耐熱コート層２６と同様の耐熱性を有している。特に、耐熱コート層２６と耐熱インキ層２８との密着性をより強固にするため、各層の主剤の組み合わせを、エポキシ系樹脂同士、ニトロセルロース同士、アクリル系樹脂同士、又はニトロセルロース及びアクリル系樹脂の組み合わせの中から選択することが好ましい。顔料は、二酸化チタン、カーボンブラック、フタロシアニンブルー、ベンズイイミダゾロンカーミン、イソインドリノンイエロー、ペリレンマルーンとナフトールオレンジとを併用したもの等、各種の顔料を使用することができるが、ここでは、カーボンブラック等の黒色系の顔料が配合されている。
【００２３】
耐熱インキ層２８は、グラビア塗工方式等により印刷し、乾燥させることによって形成される。バーコード３０を表示する特定の領域は、ベタ印刷し乾燥させた後、レーザマーキング加工を行ってバー部３０ａと背景部３０ｂを設ける。レーザマーキング加工については後で説明する。
【００２４】
アルミニウム箔２２の艶消面を覆うヒートシール層３２は、包装シート２０が容器シート１２に熱接着される際、平面部１２ｂに当接して溶着する層であり、容器シート１２及びアルミニウム箔２２に対して優れた接着性・密着性を有する材料を選択する必要がある。例えば、140〜160℃のヒートシールバーを用いて2〜3kg/cm２、1sec加圧を行って熱接着したとき、0.6〜1kg/m２以上の剥離強度が得られとよい。容器シート１２の材質がポリ塩化ビニル樹脂（PVC樹脂）、ポリプロピレン樹脂（PP樹脂）、ポリエチレンテレフタレート樹脂（PET樹脂）であれば、ヒートシール層３２は、容器シート１２と同一の樹脂又は特定の樹脂を混合したものを主剤とする樹脂コート剤を使用するとよい。
【００２５】
バーコード３０を形成するレーザマーキング加工は、CO2レーザやYVO４レーザ等を使用し、背景部３０ｂとなる部分を、少なくとも耐熱インキ層２８が貫通する深さまで削り取り、バー部３０ａとなる部分は削らずに残す。図２（ａ）のように耐熱インキ層２８が貫通していないと、照射光が下地層２４に到達しないので、下地層２４が背景としての働きをしない。図２（ｂ），（ｃ）のように耐熱インキ層２８が貫通させることによって、照射光が耐熱コート層２６を通じて下地層２４に到達し、下地層２４（白色系）からの反射光により、バー部３０ａ（黒色系）の表示を際立たせることができる。ただし、図２（ｄ）のように下地層２４を貫通する深さまで削り取ってアルミニウム箔２２の地肌が露出すると、照射光がアルミ地肌に当たって真っ直ぐ反射しなくなってバーコードリーダで読みとりにくくなったり、露出したアルミニウムの地肌が酸化や腐食などにより汚れてしまったり、包装の密封性が阻害されたりして、不良品となるので注意する。
【００２６】
以上説明したように、包装シート２０は、耐熱インキ層２８による表示が最外層にあるので、視認性のよいバーコード３０を形成することができる。しかも、レーザマーキング加工によって容易にバーコード３０が形成できるので、例えば、製品出荷の直前にバーコード３０を形成する工程を設け、製品名やロットナンバーのほか、出荷日時などの情報も盛り込むことが可能である。
【００２７】
また、耐熱コート層２６と同等の優れた耐熱性を有する耐熱インキ層２８が使用されているので、ヒートシール層３２を容器シート１２に熱接着する際、耐熱インキ層２６が直接加熱されてもインキ流れ等の不良が発生しにくい。特に、耐熱コート層２６及び耐熱インキ層２８の素材を上述した特定の組み合わせにすれば、層同士の密着性をより強固にすることができる。
【００２８】
また、下地層２４が白色系の顔料で着色され、耐熱コート層２６が透明又は半透明であり、耐熱インキ層２８の顔料を黒色系にしてバーコード３０が形成され、下地層２４によってアルミニウム箔２２を覆うことによってアルミ地肌からの乱反射が抑えられ、しかも、バー部３０ａと背景部３０ｂの濃淡が非常にクリアになり、バーコードリーダによる読み取り精度を高くすることができる。
【００２９】
次に、この発明のＰＴＰ用の包装シートの第二実施形態について、図３、図４に基づいて説明する。この実施形態の包装シート３４も、図５に示すＰＴＰ１０において、従来の包装用シート１６に代えて使用される包装シートである。ここで、第一実施形態の包装シート２０と同様の構成は、同一の符号を付して説明を省略する。
【００３０】
包装シー３４は、上記の包装シート２０の構成に加え、耐熱インキ層２８のバーコード３０の領域と下地層２４との間に、耐熱コート層２６の保護を強化するための補助下地層３６が設けられている。補助下地層３６は、下地層２４と同様に、ポリオレフィン樹脂等の主剤にメラミン樹脂等の硬化剤を混合したものが適している。色は、透明又は半透明である。
【００３１】
バーコード３０を形成するレーザマーキング加工は、上記と同様に、背景部３０ｂとなる部分を、少なくとも耐熱インキ層２８が貫通する深さまで削り取り、バー部３０ａとなる部分は削らずに残す。図４（ａ）のように耐熱インキ層２８が貫通していないと、照射光が下地層２４に到達しないので、下地層２４が背景としての働きをしない。図２（ｂ）のように耐熱インキ層２８を貫通させることによって、照射光が補助下地層３６及び耐熱コート層２６を通じて下地層２４に到達し、下地層２４（白色系）からの反射光により、バー部３０ａ（黒色系）の表示を際立たせることができる。ただし、図４（ｃ）のように補助下地層３６を貫通する深さまで削り取ってしまうと、第一実施形態の包装シート２０の図２（ｃ）と実質的に同じ構造になり、レーザマーキングとしては問題ないが、耐熱コート層２６の保護を強化する効果が得られないので、下地層２４の種類によっては注意を要する。
【００３２】
以上説明したように、第二実施形態の包装シート３４は、第一実施形態の包装シート２０の優れた効果に加え、さらに、耐熱コート層２６の保護を強化できるという効果が得られる。
【００３３】
なお、この発明のＰＴＰ用の包装シートは、上記実施形態に限定されるものではない。例えば、上記実施形態のバーコードは、下地層の色と耐熱インキ層の色を反転させて形成してもよい。また、レーザマーキング加工において、上記実施形態と反対に、バー部となる部分を削って背景部となる部分を残してもよく、この場合、削った部分をから見える下地層がバー部となる。
【００３４】
また、耐熱インキ層と下地層の着色は黒色系及び白色系の組み合わせが好ましいが、デザイン性を考慮して、色の組み合わせを変更することができる。その場合、バー部と背景部の濃淡の差が大きくなるよう色を選択し、バーコードリーダによる読み取り精度が確保されるように注意する。
【００３５】
また、耐熱インキ層におけるバーコード以外の領域に、文字や絵柄等を表示しても構わない。表示方法は、印刷でもよいし、レーザマーキング加工によるものでもよい。この場合、文字や絵柄等を表示する領域にも上記の下地層を設けることによって、文字や絵柄等の視認性を高めることができる。
【符号の説明】
【００３６】
１０  ＰＴＰ
１２  容器シート
２０，３４  包装用シート
２２  アルミニウム箔
２４  下地層
２６  耐熱コート層
２８  耐熱インキ層
３０  バーコード
３０ａ  バー部
３０ｂ  背景部
３２  ヒートシール層
３６  補助下地層
【図１】
2014012538.tif 000003
【図２】
2014012538.tif 000004
【図３】
2014012538.tif 000005
【図４】
2014012538.tif 000006
【図５】
2014012538.tif 000007